(57)【特許請求の範囲】
【請求項１】
水和可能なセメント性組成物中における使用のための砂組成物の調製方法であって、
（Ａ）機械的粉砕又は磨砕により作られる角ばった形を有する人造砂粒子であって、粒子の５重量％〜３０重量％が７５ミクロン篩を通過する粒度を有する人造砂粒子を準備し、該人造砂粒子は粘土を有して、該粘土含有人造砂は少なくとも０．５ｍｇ／ｇのメチレンブルー値を有し；
（Ｂ）該粘土含有人造砂粒子を、エピクロロヒドリンジメチルアミン及びポリジアリルジメチルアミンより成る群から選ばれる少なくとも１種の粘土の影響を緩和するポリカチオン化合物と混合することにより予備処理し、該粘土の影響を緩和するポリカチオン化合物は、予備処理された粘土含有人造砂粒子の重量に対するポリカチオン化合物の重量に基づいて０．０１重量％〜０．５重量％の量で用いられ；そして
（Ｃ）前記予備処理された粘土含有人造砂粒子と天然の砂粒子とを配合し、ここで、天然の砂粒子は、概略回転長円体の形を有し、且つ天然の砂粒子の少なくとも９０重量％が７５ミクロン篩上に保持される程度まで微粉を除去するために洗われたものであり、人造砂粒子対洗われた天然の砂粒子の重量比は１０〜９０：９０〜１０の範囲内である
ことを含む方法。
【請求項２】
該人造砂粒子の準備において、該粒子の１０重量％〜３０重量％が７５ミクロン篩を通過する粒度を該粒子が有する請求項１の方法。
【請求項３】
コンクリート組成物中の粘土含有骨材において粘土がコンクリート作業性に与える有害な効果の緩和方法であって：水和可能なセメント、少なくとも１種のポリカルボキシレートセメント分散剤及び少なくとも１種のポリヒドロキシル又はヒドロキシルカルボン酸又はその塩を、請求項１に従って調製される砂組成物と組み合わせることを含んでなる方法。
【請求項４】
人造砂粒子が機械的装置で砕かれた角ばった形を有し、天然の砂粒子が、人造砂粒子の角ばった形に比べて概略より回転長円体であり、より滑らかな形を有する請求項１の方法。
【発明の詳細な説明】
【技術分野】
【０００１】
発明の分野
本発明は、水和可能なセメント性組成物中における人造砂（ｍａｎｕｆａｃｔｕｒｅｄ
ｓａｎｄ）の使用及びさらに特定的に、コンクリート又はモルタル組成物の調製のために有用な特定の篩寸法（ｓｉｅｖｅ  ｓｉｚｉｎｇ）を有する粘土の影響が緩和された（ｃｌａｙ−ｍｉｔｉｇａｔｅｄ）人造砂及び天然の洗い砂（ｗａｓｈｅｄ  ｎａｔｕｒａｌ  ｓａｎｄ）粒子のブレンドに関し、コンクリート又はモルタルは優れたレオロジー及びフィニッシャビリチ特性を有する。
【背景技術】
【０００２】
発明の背景
砂は、モルタルの製造及び砕石砂利も含まれる場合にはコンクリートの製造のために水和可能なセメントと組み合わされる微骨材（ｆｉｎｅ  ａｇｇｒｅｇａｔｅ  ｍａｔｅｒｉａｌ）である。砂粒子は通常５ｍｍかもしくはそれより小さい最大寸法を有し、天然又は人造であることができる。
【０００３】
図１は、多年に及んで風雨に曝された典型的な天然の砂粒子の顕微鏡写真である。これらの砂粒子は氷河、沖積又は海成堆積物に由来することができ、一般的に回転長円体の形及び比較的滑らかな表面を有する。天然の砂の形は、コンクリートにおけるレオロジー（水需要の点で）及びフィニッシャビリチの制御のために、人造砂に対してもっとずっと好ましい。
【０００４】
図２は人造砂の顕微鏡写真である。この型の砂は非常に異なる粒子形態学及び表面組織を有する。粒子は鋭い角ならびに長方形及び／又は扁長形を有する角ばった形態学を有する。人造砂は土壌（ｅａｒｔｈ）から抽出され、多くの場合に多段階で機械的装置により砕かれ、角ばった形を生ずる。
【０００５】
天然の砂の滑らかな外観は、人造砂の粗く、角ばった外観と顕著に異なる。大量の（又は多量の）天然の砂粒子は流体の様子で滑らかに流れる傾向があるが；大量の人造砂は流れに抵抗する傾向がある。
【０００６】
人造砂の使用は、コンクリートの製造及びコンクリートからの構造物の製造において３つの有意な問題を与える。
【０００７】
第１の有意な問題は、粉砕プロセスが過剰な量の微粉（ｆｉｎｅｓ）を生ずることである。天然の砂は多くの場合に５％より少量の７５又は６３ミクロン篩より微細な材料を含有するが、人造砂は通常１０％〜２０％の７５又は６３ミクロンより微細な材料を有する（もし成されるなら洗いの前）。これらの微粉の形及び粒度分布ならびにコンクリート混合物中の他の成分に依存して、微粉はコンクリートレオロジーにとって有益又は有害であり得る。さらに、この微粉における増加はブリージング（ｂｌｅｅｄｉｎｇ）又はコンクリートの表面に徐々に上昇する水を減少させ得る。暑い、風が強い、及び／又は乾燥した気候において、コンクリートの表面からの水の蒸発は、コンクリートの内部から上方に移動する水により置き換えられねばならない；そうでないと、コンクリートの塑性亀裂（ｐｌａｓｔｉｃ  ｃｒａｃｋｉｎｇ）が起こる傾向がある。
【０００８】
第２の有意な問題は、人造砂が有害な粘土鉱物を含有し得ることである。粘土は四面体及び八面体シートから成る含水フィロケイ酸アルミニウムである。層及び層の間のカチオ
ンの性質そのものが、粘土の挙動を決定する。膨張性粘土は、水和して層間の空間を増加させ得る（膨潤）層の間に交換可能なカチオンを含有する。対照的に−イライト、雲母及びカオリンのような−非膨張性粘土中の層は密着して保たれる（ｈｅｌｄ  ｃｌｏｓｅｌｙ  ｔｏｇｅｔｈｅｒ）。粘土は表面電荷を示し、非常に微細な粒度を有する（典型的には２ミクロンより小さい）。膨張性粘土及び非膨張性粘土の両方は、所望のコンクリートレオロジーを達成するために必要な水の量を増加させることにより、コンクリート挙動に負の影響を与える。非膨張性粘土の影響はほとんど小さい粒度、表面電荷及び劣った粒子の形の故である。例えば雲母は平らなフレーク状の粒子の形を有し、せん断されると（例えばコンクリート混合の間に）破壊されて非常に劣ったコンクリート作業性を生じ得る。膨張性粘土は膨張し且つコンクリート混合物から遊離の水を消費し得るので、それらは非膨張性粘土より大きなコンクリートレオロジーへの影響を有すると思われる。さらに、膨張性粘土はポリカルボキシレート型高流動化剤の性能を妨害することが知られている。そのようなポリカルボキシレート型高流動化剤はセメント粒子上に吸着され、それらを水性スラリ又はペースト内に分散させることが意図されている。膨張性粘土はこの機能を妨げ、ほとんどの場合に、プラスチックコンクリートにおける作業性の与えられるレベルに達するために、より多量の高流動化剤が用いられるべきことを要求する。
【０００９】
第３の有意な問題は、砂からの過剰の微粉及び粘土の洗いが経費の増加及び廃棄物処理（ｄｉｓｐｏｓａｌ）の問題を導入するのみでなく、コンクリート又はモルタルへの負の影響の可能性も生ずることである。洗いの量が不十分である場合、いくらかの粘土は一定不変に砂中に残されてポリカルボキシレート分散剤の挙動に影響するであろうが；多すぎる微粉が洗い出されると、これは微粉における不足を生じ（そのある最低量は有益である）、それは今度はコンクリートのレオロジーに不利に影響し得る。さらに微粉の洗いは、人造砂の上記のレオロジー及びフィニッシャビリチの欠点を除かない。
【００１０】
人造砂の前記の有意な問題は、コンクリート中で用いられる水又は化学添加物を増加させることによりいくらか修正され得るが、これらの方法は追加の問題を起こし得た。含水量における増加（作業性の向上のため）はコンクリートの強度及び耐久性を低下させる傾向がある。セメント及び／又は化学添加物の量を増加させることはこれを相殺することができたが、これは人造砂の使用により引き起こされるブリージング及びフィニッシャビリチの問題を解決せずに経費を増加させる。
【００１１】
コンクリートの製造に用いられる砂骨材中に含有される粘土のレベルを検出し、その影響を緩和するための方法を利用することができる。しかしながら、これらの方法は上記のような人造砂の使用により生まれる有意な問題を解決しない。
【００１２】
かくしてコンクリートのような水和可能なセメント性組成物中における使用を目的とする粘土含有（ｃｌａｙ−ｂｅａｒｉｎｇ）人造砂の処理のための新規且つ発明的な組成物及び方法が必要である。本発明は、コンクリート作業性及び／又はコンクリート中で用いられるポリマー分散剤の用量有効性への粘土の悪影響を最小にすることによって、粘土の影響を緩和するための組成物及び方法を提供する。
【発明の概要】
【００１３】
発明の概略
本発明は、コンクリート及びコンクリート構造物の製造のために粘土含有人造砂を使用する前記の問題に向き合うのを助ける。
【００１４】
本明細書で用いられる場合、「人造砂粒子」という用語は、機械的粉砕又は磨砕により作られる角ばった形（例えば鋭い角、長方形及び／又は扁長形）を有する粒子を指す。他方、「天然の砂粒子」という用語は、一般的に回転長円体の形を有し、自然の風雨に曝さ
れるプロセスにより作られる粒子を指す。
【００１５】
本発明の代表的な態様に従うと、粘土を含有し、且つ少なくとも０．５ｍｇ／ｇのメチレンブルー値を有する人造砂粒子を、人造砂粒子を天然の洗い砂と組み合わせる前にそれらを粘土の影響を緩和する（ｃｌａｙ−ｍｉｔｉｇａｔｉｎｇ）ポリカチオン性化合物（好ましくはエピクロロヒドリンジメチルアミン（ＥＰＩＤＭＡ）、ポリジアリルジメチルアミン（ＤＡＤＭＡＣ）又はそれらの混合物）と混合することにより、予備処理する。本明細書で用いられる「洗い（ｗａｓｈｅｄ）」という用語は、微粉を除去して天然の砂粒子の少なくとも９０重量パーセントが７５ミクロン篩上に保持されるようにするために、１回かもしくはそれより多数回洗われた天然の砂を意味する。予備処理された人造砂及び洗い砂を含む配合された砂を、次いで砂組成物を水和可能なセメントと、ならびに場合により粗骨材、ポリカルボキシレート型高流動化剤及び少なくとも１種のポリ−ヒドロキシル又はヒドロキシルカルボン酸又はその塩（例えばグルコン酸塩）と組み合わせることにより、コンクリート又はモルタルの製造のために用いることができる。
【００１６】
水和可能なセメント性組成物中で用いるための砂組成物の調製のための本発明の代表的な方法は、かくして：（Ａ）角ばった形を有する多量の人造砂粒子であって、多量の粒子の５％〜３０％（そしてより好ましくは１０％〜３０％）が７５ミクロン篩を通過する粒度を有する人造砂粒子を準備し、人造砂粒子はさらに粘土を有して、該人造砂は少なくとも０．５ｍｇ／ｇのメチレンブルー値（例えばＥＮ  ９３３−９のような既知の方法により決定される）を有し；そして（Ｂ）多量の粘土含有人造砂粒子を、エピクロロヒドリンジメチルアミン及びポリジアリルジメチルアミンより成る群から選ばれる少なくとも１種の粘土の影響を緩和するポリカチオン化合物とそれらを混合することにより予備処理し、粘土の影響を緩和するポリカチオン化合物は処理される砂の重量に対する活性ポリカチオン化合物の重量に基づいて０．０１％〜０．５％の量で用いられ；そして（Ｃ）予備処理された多量の粘土含有人造砂粒子を、一般的に回転長円体の形を有し、且つ天然の砂粒子の少なくとも９０重量％が７５ミクロン篩上に保持される程度まで微粉を除去するために洗われる多量の天然の洗い砂粒子と配合し、ここで人造砂粒子対天然の洗い砂粒子の比は重量により１０〜９０：９０〜１０の範囲内であることを含む。
【００１７】
本発明は、水和可能なセメント及び上記の方法に従って調製される砂組成物を含んでなる水和可能なセメント性組成物にも関する。好ましいのは、少なくとも１種のポリカルボキシレートセメント分散剤を有する、そしてより好ましくはさらに少なくとも１種のポリ−ヒドロキシル又はヒドロキシルカルボン酸又はその塩（例えばグルコン酸ナトリウムが最も好ましい）を有するセメント性組成物である。
【００１８】
本発明は、前記の人造砂及び天然の洗い砂のブレンドを水和可能なセメント、少なくとも１種のポリカルボキシレートセメント分散剤及び少なくとも１種のポリ−ヒドロキシル又はヒドロキシルカルボン酸又はその塩と組み合わせる方法にも関する。
【００１９】
上記の本発明の方法は、人は典型的には人造砂が呈するコンクリートレオロジーへの損傷の可能性と戦うためにポリカルボキシレート高流動化剤をまず第一に、あるいは粘土の影響を緩和する材料と同時に加えることを思いつくという点で、反直観的であると思われる。本発明者らは、粘土を含有する天然の砂を含む天然の砂と人造砂を組み合わせてコンクリートの製造のために用いる前の、最初にポリカチオンを用いる予備処理は、人造砂の使用により引き起こされる有意な問題の解決における柔軟性及びより高い有効性を与え、且つ優れたレオロジー及びフィニッシャビリチ特性を有するコンクリートを与えると信じる。
【００２０】
本発明のさらなる利点及び特徴を下記にさらに詳細に記述する。
【図面の簡単な説明】
【００２１】
図面の簡単な記述
以下の代表的な態様の記述（ｗｒｉｔｔｅｎ  ｄｅｓｃｒｉｐｔｉｏｎ）を図面と結び付けて考えることにより、本発明の利益及び特徴の認識をより容易に理解することができ、図面において
【図１】天然の砂粒子の顕微鏡写真である。
【図２】人造砂粒子の顕微鏡写真である。
【発明を実施するための形態】
【００２２】
代表的な態様の詳細な記述
本明細書で用いられる「セメント」という用語は、水硬ケイ酸カルシウム及び相互磨砕添加物（ｉｎｔｅｒｇｒｏｕｎｄ  ａｄｄｉｔｉｖｅ）としての１種もしくはそれより多い形態の硫酸カルシウム（例えば石膏）から成るクリンカーを微粉砕することにより製造される水和可能なセメント及びポルトランドセメントを含む。典型的には、ポルトランドセメントは１種もしくはそれより多い補足的なセメント性材料、例えばフライアッシュ、高炉水砕スラグ、石灰石、天然ポゾラン又はそれらの混合物と組み合わされ、ブレンドとして提供される。
【００２３】
本明細書で「セメント性」という用語は、ポルトランドセメントを含むか、そうでなかったらコンクリート又はモルタル中で微骨材（例えば砂）、粗骨材（例えば砕石砂利）又はそれらの混合物を一緒に保持するための結合剤として機能する材料を指すために用いられ得る。
【００２４】
本明細書で用いられる「水和可能な」という用語は、水との化学的相互作用により硬化されるセメント又はセメント性材料を指すことが意図されている。ポルトランドセメントクリンカーは、主に水和可能なケイ酸カルシウムから成る部分的に融解した固まりである。ケイ酸カルシウムは本質的にケイ酸三カルシウム（３ＣａＯ・ＳｉＯ２  セメント化学者の表示法において「Ｃ３Ｓ」）及びケイ酸二カルシウム（２ＣａＯ・ＳｉＯ２，「Ｃ２Ｓ」）の混合物であり、ここで前者が優勢の形態であり、より少量のアルミン酸三カルシウム（３ＣａＯ・Ａｌ２Ｏ３，「Ｃ３Ａ」）及び鉄アルミン酸四カルシウム（４ＣａＯ・Ａｌ２Ｏ３・Ｆｅ２Ｏ３，「Ｃ４ＡＦ」）を含む。例えばＤｏｄｓｏｎ，Ｖａｎｃｅ  Ｈ．著，Ｃｏｎｃｒｅｔｅ  Ａｄｍｉｘｔｕｒｅｓ（Ｖａｎ  Ｎｏｓｔｒａｎｄ  Ｒｅｉｎｈｏｌｄ，Ｎｅｗ  Ｙｏｒｋ  ＮＹ  １９９０），ｐａｇｅ  １を参照されたい。
【００２５】
本明細書で「コンクリート」という用語は、一般的にセメント、砂、通常は砕石又は砂利のような粗骨材及び場合により１種もしくはそれより多い化学添加物（例えばポリカルボキシレートセメント分散剤）を含んでなる水和可能なセメント性混合物を指すために用いられるであろう。
【００２６】
「作業性」という用語は、コンクリートを混合し、取り扱い、置く相対的な容易さを記述する。ほとんどすべての混合成分は作業性に影響するが、作業性を向上させるか又は低下させるために含水量を調整するのは普通である。かくして与えられる作業性に達するのにより多くの水を必要とするコンクリートは、より高い「水需要」を有すると言われる。コンクリート作業性は、最も普通にはスランプテストにより測定され、スランプテストではコンクリートを円錐台の形にある金型中に入れる。金型を除去し、コンクリート沈下の垂直距離をスランプとして測定する。
【００２７】
「レオロジー」という用語は、材料の流れの科学的研究を意味し、それを指す。特に本明細書において、レオロジーはコンクリート又はモルタルの作業性を記述するために用い
られる。
【００２８】
「フィニッシャビリチ」という用語は、最終的な表面仕上げを施す（例えば床の平滑仕上げ）容易さを指す。仕上げの仕事にはスクリーディング（ｓｃｒｅｅｄｉｎｇ）、フローティング（ｆｌｏａｔｉｎｇ）及びこて塗りが含まれる。
【００２９】
人造砂及び天然の砂の定義は前に背景において示されており、同様に本明細書の内容となる。
【００３０】
人造砂は工業において通常入手可能であり、且つＨｅｉｄｅｌｂｅｒｇ−Ｈａｎｓｏｎ、Ｂｏｒａｌ  Ｉｎｄｕｓｔｒｉｅｓ、Ｈｏｌｃｉｍ、Ｗａｇｎｅｒ及び他の供給者から商業的に入手可能である。大きな骨材の寸法を建設材料において典型的に用いられる寸法の砂粒子に縮小するために、クラッシャーが典型的に用いられる。
【００３１】
既知の量のメチレンブルー染料を既知の量の砂と混合することにより、人造砂のメチレンブルー値を決定することができる。メチレンブルー染料は粘土表面上に吸着される。粘土により消費されるメチレンブルー染料の量を、砂の量当たりのメチレンブルーの量（例えば砂のｇ当たりのメチレンブルー染料のｍｇ）として表わす。メチレンブルー値の決定のために種々の方法が利用可能である。例えばＥＮ  ９３３−９及びＡＡＳＨＴＯ  Ｔ３３０の両方は、粘土により吸着されたメチレンブルーの量を決定するために滴定を用いる。他の方法は、粘土により消費されるであろう量より過剰の量のメチレンブルー染料を加え、次いで溶液中のメチレンブルー染料の濃度における変化を測定し、粘土により消費された量を決定する。
【００３２】
多様な方法により天然の砂粒子を洗うことができる。例えばより重い粒子及びより大きい粒子をより微細な洗い出される粒子から分離することを可能にするために、オーガー−駆動装置（ａｕｇｕｒ−ｄｒｉｖｅｎ  ｄｅｖｉｃｅｓ）が用いられる。ハイドロサイクロンは、スキミング（ｓｋｉｍｍｉｎｇ）によってより小さい、より軽い粒子を除去する間に、より大きい、より重い粒子を分離するためにロート内の加圧水によるサイクロン効果を用いる。砂分類機（ｓａｎｄ  ｃｌａｓｓｉｆｉｅｒｓ）を用いて砂を洗うこともでき、それは長方形の箱に似ており、それを横切って砂を水と一緒に流し、粒度勾配を作り、それによってより重い、より大きい粒子はより迅速に沈降し（ｓｅｔｔｌｅ  ｏｕｔ）、長方形の箱の底における穴を介して種々の寸法の粒子を選択的に取り出すことができる。従って本発明における使用のために意図される天然の砂粒子は、洗われた天然の砂粒子の少なくとも９０重量％が７５ミクロン篩の上に保持されるように、より微細な粒子を除去するために、前記の洗い法の１つに少なくとも１回供されるであろう。
【００３３】
前に上記で概述した通り、水和可能なセメント性組成物中における使用用の砂組成物の調製のための本発明の代表的な方法は：
（Ａ）角ばった形を有する多量の人造砂粒子であって、多量の粒子の５％〜３０％（そしてより好ましくは１０％〜３０％）が７５ミクロン篩を通過する粒度を有する人造砂粒子を準備し、人造砂粒子はさらに粘土を有して、該人造砂は少なくとも０．５ｍｇ／ｇのメチレンブルー値（例えばＥＮ  ９３３−９のような既知の方法により決定される）を有し；
（Ｂ）多量の粘土含有人造砂粒子を、エピクロロヒドリンジメチルアミン及びポリジアリルジメチルアミンより成る群から選ばれる少なくとも１種の粘土の影響を緩和するポリカチオン化合物とそれらを混合することにより予備処理し、粘土の影響を緩和するポリカチオン化合物は処理される砂の重量に対する活性ポリカチオン化合物の重量に基づいて０．０１％〜０．５％の量で用いられ；そして
（Ｃ）予備処理された多量の粘土含有人造砂粒子を、一般的に回転長円体の形を有し、
且つ天然の砂粒子の少なくとも９０重量％が７５ミクロン篩上に保持される程度まで微粉を除去するために洗われる多量の天然の洗い砂粒子と配合し、ここで人造砂粒子対天然の洗い砂粒子の比は重量により１０〜９０：９０〜１０の範囲内である
ことを含む。
【００３４】
粘土の影響を緩和するポリカチオン化合物を用いて粘土を予備処理することを含む粘土含有人造砂粒子の予備処理、天然の洗い砂粒子の少なくとも９０％が７５ミクロン篩上に保持されるように微粉を除去するための天然の砂の洗いならびに予備処理された人造砂と天然の洗い砂との配合は、骨材製造設備において行われ得、それは典型的には採石所又は鉱山に置かれる。
【００３５】
配合された砂組成物を次いでコンクリートプラントに運び、そこで砂を水和可能なセメントと組み合わせてコンクリート又はモルタルを製造する。従って本発明のさらなる代表的な方法において、配合された砂組成物をセメントと、ならびに場合によりポリカルボキシレート型セメント分散剤（高流動化剤）、粘土の影響を緩和するポリカチオン化合物及び少なくとも１種のポリヒドロキシル又はヒドロキシルカルボキシレート化合物と組み合わせる。
【００３６】
通常のポリカルボキシレート型セメント分散剤は既知であり、本発明における使用のために意図されている。そのようなポリカルボキシレートセメント分散剤は、コンクリートのための可塑剤又は高流動化剤とも呼ばれ、且つそれらのカルボキシレート／カルボン酸基の他に「ＥＯ／ＰＯ」（例えばエチレンオキシド及び／又はプロピレンオキシド）のようなそれらのオキシアルキレン基に関して、他にポリマー−含有可塑剤と呼ばれ得る。従って本発明における使用のために意図されているセメント分散剤は、例えばＪａｒｄｉｎｅ  ｅｔ  ａｌ．の米国特許第６，３５２，９５２  Ｂ１号明細書及び米国特許第６，６７０，４１５  Ｂ２号明細書に記載されているようなＥＯ／ＰＯポリマー及びＥＯ／ＰＯコームポリマー（ｃｏｍｂ  ｐｏｌｙｍｅｒ）を含み、それらの特許はＷ．Ｒ．Ｇｒａｃｅ  ＆  Ｃｏ．−Ｃｏｎｎに譲渡された米国特許第５，３９３，３４３号明細書に記載されたポリマーを挙げている。これらのポリマーはＧｒａｃｅから「ＡＤＶＡ（登録商標）」の商品名の下に入手可能である。やはりＥＯ／ＰＯ基を含有する他の代表的なセメント分散剤ポリマーは、米国特許第４，４７１，１００号明細書に記載されているように、無水マレイン酸及びエチレン性−重合可能なポリアルキレンの重合により得られ得る。コンクリート組成物中で用いられるそのようなポリカルボキシレートセメント分散剤の量は通常の使用に従うことができる（例えばセメント性材料の重量に対する活性ポリマーの重量に基づいて０．０５％〜０．２５％）。
【００３７】
人造砂の予備処理のために、ならびにコンクリート又はモルタル中への添加のために用いられ得る代表的な粘土の影響を緩和する作用剤には、ＳＮＦからＦＬ−２２５０及びＦＬ−２３４０のような「ＦＬ」の商品名（ｔｒａｄｅ  ｎａｍｅ  ｄｅｓｉｇｎａｔｉｏｎ）の下に商業的に入手可能なエピクロロヒドリン−ジメチルアミン（ＥＰＩ−ＤＭＡ）のような、ならびに又、やはりＳＮＦから商業的に入手可能な（例えばＦＬ−４４４０の商品名の下に）ジアリルジメチルアミンアンモニウムクロリド（ＤＡＤＭＡＣ）のようなポリカチオン化合物が含まれる。
【００３８】
本発明における使用のために意図されている代表的なポリヒドロキシル又はヒドロキシルカルボキシレート化合物は、アルドン酸及びその塩、例えばグルコン酸塩、他の糖酸及びその塩、例えばクエン酸、乳酸、酒石酸及びポリオール、例えばソルビトール、キシリトール、ラクチトール、マルチトール及びグリセロール又はそれらの混合物より成る群から選ばれることができる。グルコン酸塩が好ましく、これには特にグルコン酸ナトリウムが含まれる。そのような化合物の量は、例えば砂の合計重量に基づいて百万部当たり０．
１〜１０００部（ｐｐｍ）、そしてより好ましくは１〜５００ｐｐｍであることができる。
【００３９】
本発明の砂組成物を用いるコンクリート及びモルタルの製造のために、他の通常の添加物を用いることができる。例えば他のセメント分散剤をポリカルボキシレート型分散剤と一緒に用いることができ、他の粘土の影響を緩和する材料を本明細書で同定されるポリカチオン化合物と一緒に用いることができ、それらにはアミン、グリコール、糖類、繊維及び他の通常の添加物ならびに添加物の組み合わせが含まれるがこれらに限られない。
【００４０】
限られた数の態様を用いて本発明を本明細書に記載するが、これらの特定の態様は、本明細書に他のように記載され、特許請求される本発明の範囲を制限することを意図していない。記載される態様からの修正及び変更が存在する。さらに特定的に、特許請求される本発明の態様の特定の例示として以下の実施例を与える。本発明は実施例中に示される特定の詳細に制限されないことが理解されるべきである。実施例ならびに明細書の残りの部分におけるすべての部及びパーセンテージは、他にことわらなければ重量パーセンテージによる。
【実施例】
【００４１】
実施例１
２５５ｋｇ／ｍ３のセメント、９０ｋｇ／ｍ３のフライアッシュ、１０１５ｋｇ／ｍ３の石及び８５０ｋｇ／ｍ３の砂を用いて実験室コンクリート混合物をバッチ調製した（ｂａｔｃｈｅｄ）。砂は天然の洗い砂、洗われた人造砂及び洗われない人造砂（２．６２ｍｇ／ｇのメチレンブルー値，１３％が７５ミクロン篩を通過する）のブレンドから成った。４．９％の活性なポリカルボキシレートに基づく分散剤ポリマー及び２８．８％の活性なグルコン酸ナトリウムを含有するコンクリート添加物を１０３５ｍｌ／ｍ３の比率で加えた。水対セメント性材料の比（ｗ／ｃｍ）は０．５５で一定に保持された。
【００４２】
結果を表１に示す。ミックス２における人造砂含有率の向上は、ミックス１との比較においてスランプの低下及びブリージングの減少を生じた。第３のミックスの場合、エピクロロヒドリンジメチルアミンの５０％活性物質溶液から成る骨材処理化学品を、他の砂との配合の前、且つ他のミックス添加物（セメント、石、フライアッシュ、水、添加物）の導入の前に、洗われない人造砂に直接予備−処理した。添加率は、洗われない人造砂の塊当たりに０．３３％の活性エピクロロヒドリンジメチルアミンであった。ポリカルボキシレートに基づくポリマー及びグルコン酸ナトリウムを含有するコンクリートミックスにおけるエピクロロヒドリンジメチルアミンの導入は、スランプにおける向上（水需要の減少）及びブリージングにおける増加を生じた。
【００４３】
【表１】
0005925790.tif 000002
【００４４】
前記の実施例及び態様は例示目的のみのために示され、本発明の範囲を制限することを意図していない。
【図１】
0005925790.tif 000003
【図２】
0005925790.tif 000004